НАРУЖНАЯ УСИЛИВАЮЩАЯ КОНСТРУКЦИЯ КОЛОННЫ

Настоящая полезная модель относится к области строительства, в частности к наружной усиливающей конструкции для колонны, которая обеспечивает возможность увеличения деформативности сжатых элементов.
Известно, что для усиления существующих конструкций используется наружная усиливающая конструкция, которая состоит из железобетонной обоймы с продольной и поперечной арматурой в виде замкнутых хомутов [1]
Прототипом данной полезной модели является железобетонная обойма, состоящая из продольной и поперечной арматуры в виде замкнутых хомутов, в которой для надежного сцепления между старым и новым бетоном используется традиционная конструкция, для которой необходима обработки поверхности (очистка стальными щетками, обеспыливание, смачивание) [1].
Однако такая наружная усиливающая конструкция имеет следующие недостатки:
- традиционные методы омоноличивания железобетонной конструкции, связанные с применением композиций на цементном вяжущем не дают возможность получения равнопрочного соединения между старым и новым бетоном, в связи с этим обойма как бы «проскальзывает» по элементу усиления;
- длительные сроки твердения.
Технической задачей настоящей полезной модели является создание наружной усиливающей конструкции, которая позволяет устранить вышеупомянутые недостатки известных усиливающих конструкций. Техническим
результатом использования полезной модели является обеспечение возможности создания лучшего сцепления и соединения между усиливающей конструкцией и колонной, подлежащей усилению.
В соответствии с полезной моделью эта задача достигается посредством наружной усиливающей конструкции, состоящей из комбинации железобетонной обоймы и прослойки из раствора состава 1:3 на расширяющемся цементе. Вяжущее вещество представляет собой гипсоглиноземистый цемент, в состав которого входит высокоглиноземистый шлак и двуводный гипс в соотношении 0,7:0,3 частей по массе.
В соответствии с полезной моделью наружная усиливающая конструкция с применением прослойки из раствора на расширяющемся цементе имеет следующие существенные отличия:
- для растворов и бетонов на гипсоглиноземистом цементе характерна высокая прочность сцепления нового бетона со старым (в 20-25 раз выше, чем бетонов на портландцементе) [2];
- в начальный период твердения происходит некоторое расширение всей прослойки из раствора, тем самым снижается ее усадка;
- использование гипсоглиноземистого цемента повышает водонепроницаемость прослойки из раствора, тем самым увеличивает морозостойкость зоны между старым и новым бетоном. На фиг.1 изображена колонна (3), подлежащая усилению, железобетонная обойма (1) с продольной (4) и поперечной (5) арматурой в виде
замкнутых хомутов. Между внутренней поверхностью обоймы и элементом усиления расположена прослойка (2) из раствора на расширяющемся цементе. На фиг.2 изображено поперечное сечение конструкции. Источники информации:
1. Теряник В.В. Выбор способа усиления железобетонных колонн. Наука - производству. М., 2004. №4 (72). - С.65-67.
2. Волженский А.В., Буров Ю.С., Колокольников B.C. Минеральные вяжущие вещества. М., Стройиздат, 1979. - С.447-455.